(57)【特許請求の範囲】
【請求項１】
混合溶媒を含むロールプリンティング用インク組成物であって、
前記混合溶媒は、
直径１０ｃｍのガラス皿に５ｇの前記混合溶媒を入れ、温度２３℃及び相対湿度４５％の大気中に放置した場合に、次の数式３によって計算される平均揮発速度が０．１ｍｇ/ｃｍ２・ｍｉｎ以上であり、
長さ５ｃｍ、幅１ｃｍ及び厚さ３００μｍのＰＤＭＳ(ｐｏｌｙｄｉｍｅｔｈｙｌｓｉｌｏｘａｎｅ)のゴム層を、３０ｇの前記混合溶媒に浸漬させた場合に、次の数式４によって計算されるブランケットによる平均吸収速度が３．４１２ｍｇ/ｃｍ２・ｍｉｎより小さく、
前記混合溶媒は、プロピレングリコールモノメチルエーテルアセテート、アセトン及び１-メトキシ-２-プロパノールの混合物、プロピレングリコールモノメチルエーテルアセテート、アセトン及び１-エトキシ-２-プロパノールの混合物、プロピレングリコールモノメチルエーテルアセテート及び１-メトキシ-２-プロパノールの混合物、又は、プロピレングリコールモノメチルエーテルアセテート、１-メトキシ-２-プロパノール及び１-エトキシ-２-プロパノールの混合物であり、
前記組成物は、着色剤、バインダー樹脂、エチレン性不飽和結合を有する多官能性モノマー、開始剤、および添加剤からなる群より選択される１種以上を含み、
前記バインダー樹脂は、
酸基を含むモノマーと前記酸基を含むモノマーと共重合が可能なモノマーとの共重合体樹脂に、エチレン性不飽和基を導入するための反応性単量体を反応させたエチレン性不飽和基を有するアクリル系共重合体であり、
酸価が０〜２００ＫＯＨｍｇ/ｇであり、
重量平均分子量が１,０００〜２００,０００であり、
前記エチレン性不飽和結合を有する多官能性モノマーは、分子中に少なくとも１つ以上の付加重合が可能な不飽和基を有する沸騰点１００℃以上の化合物、またはカプロラクトンを導入した官能性モノマーから選択され、
前記開始剤は、熱硬化性アゾ系開始剤であり、
前記組成物は、前記ロールプリンティング用インク組成物の全体重量に対して、５０〜９０重量％の前記混合溶媒、２〜１５重量％の前記着色剤、１〜２０重量％の前記バインダー樹脂、１〜３０重量％の前記多官能性モノマー及び０.１〜５重量％の前記開始剤を含み、残部が前記添加剤であることを特徴とする、
ロールプリンティング用インク組成物。
［数式１］
【数１】
0005382734.tif 000010
式中、Ｖｔは、前記混合溶媒を構成するそれぞれの溶媒の揮発速度（ｍｇ/ｃｍ２・ｍｉｎ）であり、ｔは、前記溶媒の大気中での放置時間(ｍｉｎ)であり、Ｗｔは、前記溶媒の減少重量(ｍｇ)であり、Ａは前記ガラス皿の面積（ｃｍ２）であり、
［数式２］
【数２】
0005382734.tif 000011
式中、Ｓｔは、前記混合溶媒を構成するそれぞれの溶媒の前記ブランケットによる吸収速度（ｍｇ/ｃｍ２・ｍｉｎ）であり、ｔは、前記溶媒への前記ゴム層の浸漬時間であり、Ｗｏは、前記ゴム層の浸漬前の重さであり、Ｗｔは、前記浸漬時間の間、前記溶媒に浸漬した後の前記ゴム層の重さであり、Ａｏは、浸漬前の前記ゴム層の表面積（ｃｍ２）であり、
［数式３］
【数３】
0005382734.tif 000012
式中、Ｖｉは、数式１によって計算される前記混合溶媒を構成する溶媒ｉの揮発速度Ｖｔであり、ｆｉは、前記溶媒ｉの前記混合溶媒に対する重量分率であり、
［数式４］
【数４】
0005382734.tif 000013
式中、Ａｉは、数式２によって計算される前記混合溶媒を構成する溶媒ｉの揮発速度Ｖｔであり、ｆｉは、前前記溶媒ｉの前記混合溶媒に対する重量分率である。
【請求項２】
前記混合溶媒は、全インク組成物に対し５０〜９０重量％含まれることを特徴とする、
請求項１に記載のロールプリンティング用インク組成物。
【請求項３】
請求項１又は請求項２に記載のロールプリンティング用インク組成物から形成された着色インク。
【請求項４】
請求項１又は請求項２に記載のロールプリンティング用インク組成物から形成されたブラックマトリックス。
【請求項５】
請求項３に記載の着色インクを含むカラーフィルタ。
【請求項６】
請求項４に記載のブラックマトリックスを含むカラーフィルタ。
【請求項７】
請求項５又は請求項６に記載のカラーフィルタを含むディスプレイ装置。
【発明の詳細な説明】
【技術分野】
【０００１】
本発明は、揮発速度が速い溶媒を用いることにより、ブランケットの膨潤を最小化させることができ、均一なパターンを得ることができるロールプリンティング用インク組成物に関するものである。 
【背景技術】
【０００２】
半導体回路素子およびＬＣＤ、ＰＤＰなどのディスプレイ装置に使用される微細パターンは、フォトレジスト(Ｐｈｏｔｏｒｅｓｉｓｔ)を用いたフォトリソグラフィー(Ｐｈｏｔｏｌｉｔｈｏｇｒａｐｈｙ)により形成される。このフォトリソグラフィーは、精密に所望のパターンを得ることができるという利点があるが、多くの段階の工程を経なければならないということ、フォトレジストの効果を極大化するために多くの種類の材料を使用しなければならないということ、そしてコーティングなどの工程において多量のフォトレジストが消耗するということなどの欠点がある。 
【０００３】
近年は、このようなフォトリソグラフィーの欠点を克服するための次世代工程の一つとして、ロールプリンティングあるいはインクジェットプリンティング方式により微細パターンを得る技術が提案されている。 
【０００４】
ロールプリンティングによる微細パターンの形成には、オフセット印刷、反転オフセット印刷、ロールツーロール(ｒｏｌｌ-ｔｏ-ｒｏｌｌ)印刷など様々な方式が適用でき、カラーフィルタの構成要素の赤(Ｒ)、緑(Ｇ)、青(Ｂ)のカラーおよびＢＭ(Ｂｌａｃｋ Ｍａｔｒｉｘ)パターンだけでなく、薄膜トランジスタ(ＴＦＴ)、プラズマディスプレイパネル(ＰＤＰ)の電極形成用パターンと隔壁材料のパターン転写などに幅広く適用できる。 
【０００５】
代表的なロールプリンティング方式の一つである反転オフセット印刷は、コーターからブランケットへのインクのコーティング、ブランケットからクリシェによって望まないパターンの転写、ブランケットに残っているパターンのグラス基板への転写の三段階によってパターンが形成され、ロールプリンティング装備は、通常、コーター、ロール、ロール駆動装置、クリシェまたは基板ステージとステージアラインのための駆動装置を最も基本的な構成要素とし、クリシェおよび/または配管洗浄装置、ブランケットに吸収された溶剤を吸収してブランケットを乾燥させるための乾燥装置および各種センサ装置などで構成することができる。 
【０００６】
ロールプリンティング方式により形成されるパターンの精度およびパターンの転写効率は、コーターからロールのブランケットへのコーティング状態、コーティング後クリシェあるいは基板への転写直前までの溶剤の揮発程度と待機時間、転写される間のステージとブランケットとの間隔により形成される印圧などの工程条件に大きく依存する。 
【０００７】
特に、ロールプリンティング工程の第１段階のブランケットへのコーティング時におけるコーティング状態によって、全体パターンの均一性(ｕｎｉｆｏｒｍｉｔｙ)だけでなく、様々な形態のムラ形成が決定されるが、この時、コーティングされたインクに含まれた溶媒がブランケットに吸収され、ブランケットが膨潤(ｓｗｅｌｌｉｎｇ)するとブランケット自体の厚さ変化により、ロールプリンティングによるパターン転写工程に非常に大きい影響を及ぼすことになる。また、インクに含まれている溶媒の揮発速度が遅いと、ブランケットへのインクコーティング後、溶媒が揮発するまで待たなければならない待機時間が長くなるため工程時間が長くなるだけでなく、コーティングされたインクのブランケットとの接触時間が長くなるため、その分溶媒の吸収によるブランケットの膨潤がより大きくなることになる。
【０００８】
したがって、ロールプリンティング方式による微細パターンの転写時、インクの製造に用いられる溶媒は、ブランケットの膨潤を最小化しながらも、揮発速度が速いことが望ましい。また、ロールプリンティング用インクに用いられる溶媒は、顔料分散性を損なわないことが望ましい。 
【発明の概要】
【発明が解決しようとする課題】
【０００９】
本発明は、前記のようにロールプリンティング方式を用いたインク組成物において顔料の分散性を阻害しなく、ブランケットの膨潤を最小化できる溶媒システムを開発するためのものである。 
【課題を解決するための手段】
【００１０】
これにより、本発明は、特定の揮発速度と吸収速度を満足する溶媒を選定して、これをロールプリンティング用インク組成物に含ませることにより、上述した問題点を解決することができる。 
【００１１】
したがって、本発明の目的は、ブランケットの膨潤は最小化しながらも、揮発速度が大きい溶媒を含むロールプリンティング用インク組成物を提供することにある。 
【００１２】
また、本発明の他の目的は、前記ロールプリンティング用インク組成物から形成された赤(Ｒ)、緑(Ｇ)、青(Ｂ)の中から選択された着色パターンを提供することにある。 
【００１３】
また、本発明の又他の目的は、前記ロールプリンティング用インク組成物から形成されたブラックマトリックスパターンを提供することにある。 
【００１４】
また、本発明の又他の目的は、前記のように形成された着色パターンおよびブラックマトリックスパターンを含むディスプレイ装置を提供することにある。
【発明の効果】
【００１５】
本発明に係る溶媒システムを用いる場合、ロールプリンティング方式により形成されるパターンは、精密で、且つパターンの転写効率に優れているため、ブランケットへの膨潤を減少させることができる。 
【発明を実施するための形態】
【００１６】
上述した本発明の目的を達成するためのロールプリンティング用インク組成物は、溶媒として特定の揮発速度と吸収速度を満足する溶媒システムを用いることをその特徴とする。 
【００１７】
以下、本発明をより詳しく説明する。 
【００１８】
本発明のロールプリンティング用インク組成物は、バインダー樹脂、着色剤、エチレン性不飽和二重結合を有する多官能性モノマー、溶媒およびその他の添加剤を含む通常の組成物の中から、溶媒として特定揮発速度と吸収速度を満足するものを用いることに特徴がある。 
【００１９】
特に、本発明のロールプリンティング用インク組成物は、次の数式１によって計算された揮発速度(Ｖｔ)が０.０９ｍｇ/ｃｍ２ｍｉｎ以上であり、次の数式２によって計算されたブランケットによる吸収速度(Ｓｔ)が３.５ｍｇ/ｃｍ２ｍｉｎより小さい値を有する溶媒を用いる。 
【数１】
0005382734.tif 000002
【００２０】
数式中、Ｗｔは溶媒の減少重量(ｍｇ)であり、Ａはｇｌａｓｓ ｄｉｓｈの面積であり、ｔは溶媒の大気中放置時間(ｍｉｎ)であり、
【数２】
0005382734.tif 000003
【００２１】
数式中、Ｗｏ、Ｗｔは、ＰＤＭＳゴム層の最初の重さと、時間ｔ中溶媒に浸漬した後に測定されたＰＤＭＳゴム層の重さであり、Ａｏは初期ＰＤＭＳゴム層の表面積であり、ｔは溶媒へのＰＤＭＳゴム層の浸漬時間である。 
【００２２】
本発明で溶媒の揮発速度は、直径１０ｃｍのｇｌａｓｓ ｄｉｓｈに５ｇの溶媒を入れ、常温(２３℃、４５％ Ｒ.Ｈ.)で大気中に放置させた後、溶媒の揮発によって減少する重さを経時的に測定し、前記数式１により、単位面積および１時間当りに揮発する溶媒の重量で表わし、その結果は下記表１に示す。
【００２３】
本発明においてブランケットによる溶媒の吸収速度は、ＰＤＭＳ(ｐｏｌｙｄｉｍｅｔｈｙｌｓｉｌｏｘａｎｅ)材のゴム層(長さ:幅:厚さ＝５ｃｍ:１ｃｍ:３００μｍ)を３０ｇの溶媒に一定時間浸漬させた後取り出して、ＰＤＭＳゴム層の最初の重さと一定時間溶媒に浸漬した後のＰＤＭＳゴム層の重さを測定し、増えた重さの変化から前記数式２で求め、その結果を下記表１に示す。
【表１】
0005382734.tif 000004
【００２４】
前で言及した通り、ロールプリンティング方式による微細パターンの転写時、インクの製造に用いられる溶媒は、ブランケットの膨潤(ｓｗｅｌｌｉｎｇ)を最小化しながらも、揮発速度が速いといった特徴を有している。
【００２５】
一般に、電子材料として主に用いられているプロピレングリコールモノメチルエーテルアセテート(Ｐｒｏｐｙｌｅｎｅｇｌｙｃｏｌ ｍｏｎｏｍｅｔｈｙｌｅｔｈｅｒ ａｃｅｔａｔｅ、ＰＧＭＥＡ)は、前記表１の結果でのように、０.１ｍｇ/ｃｍ２ｍｉｎの揮発速度と、３.４１２ｍｇ/ｃｍ２ｍｉｎ程度のブランケットに対する吸収速度を有する。 
【００２６】
これにより、ロールプリンティング用インクの溶媒として用いるためには、前記ＰＧＭＥＡを基準とした揮発速度と吸収速度よりも優れた値を有することが望ましい。
【００２７】
すなわち、本発明に係るロールプリンティング用インクの溶媒として用いるためには、前記数式１で測定された揮発速度(Ｖｔ)が０.０９ｍｇ/ｃｍ２ｍｉｎ以上であり、前記数式２で測定された吸収速度(Ｓｔ)は３.５ｍｇ/ｃｍ２ｍｉｎより小さくなければならない。 
【００２８】
このような、溶媒の例としては、プロピレングリコールモノメチルエーテルアセテート、アセトン、１-メトキシ-２-プロパノール、１-エトキシ-２-プロパノール、シクロヘキサノン、および炭酸ジメチルからなる群より選択される１種以上が挙げられる。 
【００２９】
しかし、本発明では様々な色相のインク組成物を形成できるため、場合によっては前記のような揮発速度と吸収速度を満足しなくても、一定含有量の範囲内で含まれる場合には本発明の効果を奏することもある。 
【００３０】
すなわち、前記数式１によって計算された揮発速度が０.０９ｍｇ/ｃｍ２ｍｉｎより小さい溶媒、または前記数式２によって計算されたブランケットによる吸収速度が３.５ｍｇ/ｃｍ２ｍｉｎより大きい溶媒を用いる場合にも、選択的に本発明の効果を達成することができる。この場合、前記溶媒は全溶媒に対し３０重量％以内で含むことができる。 
【００３１】
前記のような特性を有する溶媒は、全ロールプリンティング用インク組成物に対し５０〜９０重量％で含まれることが望ましい。溶媒が５０重量％より小さいとインクの固形分の含有量が高くなりすぎて、コーターからブランケットの表面へのインクコーティング時にコーティング性の不良で均一なコーティング膜の形成が難しくなり、溶媒が９０重量％を超えるとインク内に含まれた全溶媒の量が多くなるため、ブランケットへのインクコーティング後基板へのパターン転写のための待機時間が長くなるだけでなく、これにより、溶媒によるブランケットの膨潤がより大きくなる。 
【００３２】
本発明のロールプリンティング用インク組成物において色特性を示すために用いられるレッド顔料としては、ナフトール系レッド顔料のＰｉｇ.Ｒｅｄ #１(Ｃ.Ｉ.１２０７０)、Ｐｉｇ.Ｒｅｄ #２(Ｃ.Ｉ.１２３１０)、Ｐｉｇ.Ｒｅｄ #３(Ｃ.Ｉ.１２１２０)、Ｐｉｇ.Ｒｅｄ #４(Ｃ.Ｉ.１２０８５)、Ｐｉｇ.Ｒｅｄ #５(Ｃ.Ｉ.１２４９０)、Ｐｉｇ.Ｒｅｄ #６(Ｃ.Ｉ.１２０９０)、Ｐｉｇ.Ｒｅｄ #７(Ｃ.Ｉ.１２４２０)、Ｐｉｇ.Ｒｅｄ #８(Ｃ.Ｉ.１２３５５)、Ｐｉｇ.Ｒｅｄ #９(Ｃ.Ｉ.１２４６０)、Ｐｉｇ.Ｒｅｄ #１０(Ｃ.Ｉ.１２４４０)、Ｐｉｇ.Ｒｅｄ #１１(Ｃ.Ｉ.１２４３０)、Ｐｉｇ.Ｒｅｄ #１２(Ｃ.Ｉ.１２３８５)、Ｐｉｇ.Ｒｅｄ #１３(Ｃ.Ｉ.１２３９５)、Ｐｉｇ.Ｒｅｄ #１４(Ｃ.Ｉ.１２３８０)、Ｐｉｇ.Ｒｅｄ #１５(Ｃ.Ｉ.１２４６５)、Ｐｉｇ.Ｒｅｄ #１６(１２５００)、Ｐｉｇ.Ｒｅｄ #１７(Ｃ.Ｉ.１２３９０)、Ｐｉｇ.Ｒｅｄ #１８(Ｃ.Ｉ.１２３５０)、Ｐｉｇ.Ｒｅｄ #２１(Ｃ.Ｉ.１２３００)、Ｐｉｇ.Ｒｅｄ #２２(Ｃ.Ｉ.１２３１５)、Ｐｉｇ.Ｒｅｄ #２３(Ｃ.Ｉ.１２３５５)、Ｐｉｇ.Ｒｅｄ #３１(１２３６０)、Ｐｉｇ.Ｒｅｄ #３２(１２３２０)、Ｐｉｇ.Ｒｅｄ #９５(Ｃ.Ｉ.１５８９７)、Ｐｉｇ.Ｒｅｄ #１１２(Ｃ.Ｉ.１２３７０)、Ｐｉｇ.Ｒｅｄ #１１４(Ｃ.Ｉ.１２３５１)、Ｐｉｇ.Ｒｅｄ #１１９(Ｃ.Ｉ.１２４６９)、Ｐｉｇ.Ｒｅｄ #１４６(Ｃ.Ｉ.１２４８５)、Ｐｉｇ.Ｒｅｄ #１４７(Ｃ.Ｉ.１２４３３)、Ｐｉｇ.Ｒｅｄ #１４８(Ｃ.Ｉ.１２３６９)、Ｐｉｇ.Ｒｅｄ #１５０(Ｃ.Ｉ.１２２９０)、Ｐｉｇ.Ｒｅｄ #１５１(Ｃ.Ｉ.１５８９０)、Ｐｉｇ.Ｒｅｄ #１８４(Ｃ.Ｉ.１２４８７)、Ｐｉｇ.Ｒｅｄ #１８７(Ｃ.Ｉ.１２４８６)、Ｐｉｇ.Ｒｅｄ #１８８(Ｃ.Ｉ.１２４６７)、Ｐｉｇ.Ｒｅｄ #２１０(Ｃ.Ｉ.１２４７４)、Ｐｉｇ.Ｒｅｄ #２４５(Ｃ.Ｉ.１２３１７)、Ｐｉｇ.Ｒｅｄ #２５３(Ｃ.Ｉ.１２３７５)、Ｐｉｇ.Ｒｅｄ #２５８(Ｃ.Ｉ.１２３１８)、Ｐｉｇ.Ｒｅｄ #２６１(Ｃ.Ｉ.１２４６８)と、ナフトール系と金属複合体のＰｉｇ.Ｒｅｄ #４９(Ｃ.Ｉ.１５６３０)、Ｐｉｇ.Ｒｅｄ #４９:１(Ｃ.Ｉ.１５６３０:１)、Ｐｉｇ.Ｒｅｄ #４９:２(Ｃ.Ｉ.１５６３０:２)、Ｐｉｇ.Ｒｅｄ #４９:３(Ｃ.Ｉ.１５６３０:３)、Ｐｉｇ.Ｒｅｄ #５０:１(Ｃ.Ｉ.１５５００:１)、Ｐｉｇ.Ｒｅｄ #５１:１(Ｃ.Ｉ.１５５８０:１)、Ｐｉｇ.Ｒｅｄ #５３(Ｃ.Ｉ.１５５８５)、Ｐｉｇ.Ｒｅｄ #５３:１(Ｃ.Ｉ.１５５８５:１)、Ｐｉｇ.Ｒｅｄ #６８(Ｃ.Ｉ.１５５２５)、Ｐｉｇ.Ｒｅｄ #２４３(Ｃ.Ｉ.１５９１０)、Ｐｉｇ.Ｒｅｄ #２４７(Ｃ.Ｉ.１５９１５)と、ジスアゾピラゾロン系のＰｉｇ.Ｒｅｄ #３７(Ｃ.Ｉ.２１２０５)、Ｐｉｇ.Ｒｅｄ #３８(Ｃ.Ｉ.２１２１０)、Ｐｉｇ.Ｒｅｄ #４１(Ｃ.Ｉ.２１２００)と、ジスアゾ系縮合物のＰｉｇ.Ｒｅｄ #１４４(Ｃ.Ｉ.２０７３５)、Ｐｉｇ.Ｒｅｄ #１６６(Ｃ.Ｉ.２００３５)、Ｐｉｇ.Ｒｅｄ #２２０(Ｃ.Ｉ.２００５５)、Ｐｉｇ.Ｒｅｄ #２２１(Ｃ.Ｉ.２００６５)、Ｐｉｇ.Ｒｅｄ #２４２(Ｃ.Ｉ.２００６７)と、２-ヒドロキシ-３-ナフトエ酸系金属複合体のＰｉｇ.Ｒｅｄ #４８:１(Ｃ.Ｉ.１５８６５:１)、Ｐｉｇ.Ｒｅｄ #４８:２(Ｃ.Ｉ.１５８６５:２)、Ｐｉｇ.Ｒｅｄ #４８:３(Ｃ.Ｉ.１５８６５:３)、Ｐｉｇ.Ｒｅｄ #４８:４(Ｃ.Ｉ.１５８６５:４)、Ｐｉｇ.Ｒｅｄ #４８:５(Ｃ.Ｉ.１５８６５:５)、Ｐｉｇ.Ｒｅｄ#５２:１(Ｃ.Ｉ.１５８６０:１)、Ｐｉｇ.Ｒｅｄ #５２:２(Ｃ.Ｉ.１５８６���:２)、Ｐｉｇ.Ｒｅｄ #５７:１(Ｃ.Ｉ.１５８５０:１)、Ｐｉｇ.Ｒｅｄ #５８:２(Ｃ.Ｉ.１５８２５:２)、Ｐｉｇ.Ｒｅｄ #５８:４(Ｃ.Ｉ.１５８２５:４)、Ｐｉｇ.Ｒｅｄ #６３:１(Ｃ.Ｉ.１５８８０:１)、Ｐｉｇ.Ｒｅｄ #６３:２(Ｃ.Ｉ.１５８８０:２)、Ｐｉｇ.Ｒｅｄ #６４(Ｃ.Ｉ.１５８００)、Ｐｉｇ.Ｒｅｄ #６４:１(Ｃ.Ｉ.１５８００:１)、Ｐｉｇ.Ｒｅｄ #２００(Ｃ.Ｉ.１５８６７)と、ナフタレンスルホン酸金属複合体のＰｉｇ.Ｒｅｄ #６０:１(Ｃ.Ｉ.１６１０５:１)、Ｐｉｇ.Ｒｅｄ #６６(Ｃ.Ｉ.１８０００:１)、Ｐｉｇ.Ｒｅｄ #６７(Ｃ.Ｉ.１８０２５:１)と、トリアリルカルボニウム系のＰｉｇ.Ｒｅｄ #８１:１(Ｃ.Ｉ.４５１６０:１)、Ｐｉｇ.Ｒｅｄ #８１:３(Ｃ.Ｉ.４５１６０:３)、Ｐｉｇ.Ｒｅｄ #１６９(Ｃ.Ｉ.４５１６０:２)と、アントラキノン系のＰｉｇ.Ｒｅｄ #８９(Ｃ.Ｉ.６０７４５)、Ｐｉｇ.Ｒｅｄ #１７７(６５３００)と、チオインジゴ系のＰｉｇ.Ｒｅｄ #８８(Ｃ.Ｉ.７３３１２)、Ｐｉｇ.Ｒｅｄ #１８１(Ｃ.Ｉ.７３３６０)と、キナクリドン系のＰｉｇ.Ｒｅｄ #１２２(Ｃ.Ｉ.７３９１５)、Ｐｉｇ.Ｒｅｄ #２０７(Ｃ.Ｉ.７３９００)、Ｐｉｇ.Ｒｅｄ #２０９(Ｃ.Ｉ.７３９０５)と、ペリレン系のＰｉｇ.Ｒｅｄ #１２３(Ｃ.Ｉ.７１１４５)、Ｐｉｇ.Ｒｅｄ #１４９(Ｃ.Ｉ.７１１３７)、Ｐｉｇ.Ｒｅｄ #１７８(Ｃ.Ｉ.７１１５５)、Ｐｉｇ.Ｒｅｄ #１７９(Ｃ.Ｉ.７１１３０)、Ｐｉｇ.Ｒｅｄ #１９０(Ｃ.Ｉ.７１１４０)、Ｐｉｇ.Ｒｅｄ #１９４(Ｃ.Ｉ.７１１００)、Ｐｉｇ.Ｒｅｄ #２２４(Ｃ.Ｉ.７１１２７)と、ベンズイミダゾロン系のＰｉｇ.Ｒｅｄ #１７１(Ｃ.Ｉ.１２５１２)、Ｐｉｇ.Ｒｅｄ #１７５(Ｃ.Ｉ.１２５１３)、Ｐｉｇ.Ｒｅｄ #１７６(Ｃ.Ｉ.１２５１５)、Ｐｉｇ.Ｒｅｄ #１８５(Ｃ.Ｉ.１２５１６)、Ｐｉｇ.Ｒｅｄ #２０８(Ｃ.Ｉ.１２５１４)と、ピラントロン系のＰｉｇ.Ｒｅｄ #２１６(Ｃ.Ｉ.５９７１０)と、ジケトピロロピロール系のＰｉｇ.Ｒｅｄ #２５４(Ｃ.Ｉ.５６１１０)と、イソインドリン系のＰｉｇ.Ｒｅｄ #２６０(Ｃ.Ｉ.５６２９５)等が使用できる。 
【００３３】
バイオレット顔料としては、トリアリルカルボニウム系のＰｉｇ.Ｖｉｏｌｅｔ#１(Ｃ.Ｉ.４５１７０:２)、Ｐｉｇ.Ｖｉｏｌｅｔ#２(Ｃ.Ｉ.４５１７５:１)、Ｐｉｇ.Ｖｉｏｌｅｔ#３(Ｃ.Ｉ.４２５３５:２)、Ｐｉｇ.Ｖｉｏｌｅｔ#２７(Ｃ.Ｉ.４２５３５:３)、Ｐｉｇ.Ｖｉｏｌｅｔ#３９(Ｃ.Ｉ.４２５５５:２)と、アントラキノン系のＰｉｇ.Ｖｉｏｌｅｔ#５:１(Ｃ.Ｉ.５８０５５:１)と、ナフトール系のＰｉｇ.Ｖｉｏｌｅｔ#２５(Ｃ.Ｉ.１２３２１)、Ｐｉｇ.Ｖｉｏｌｅｔ#５０(Ｃ.Ｉ.１２３２２)と、キナクリドン系のＰｉｇ.Ｖｉｏｌｅｔ#１９(Ｃ.Ｉ.７３９００)と、ジオキサジン系のＰｉｇ.Ｖｉｏｌｅｔ#２３(Ｃ.Ｉ.５１３１９)、Ｐｉｇ.Ｖｉｏｌｅｔ#３７(Ｃ.Ｉ.５１３４５)と、ペリレン系のＰｉｇ.Ｖｉｏｌｅｔ#２９(Ｃ.Ｉ.７１１２９)と、ベンズイミダゾロン系のＰｉｇ.Ｖｉｏｌｅｔ#３２(Ｃ.Ｉ.１２５１７)等が使用できる。
【００３４】
ブルー顔料としては、トリアリルカルボニウム系のＰｉｇ.Ｂｌｕｅ#１(Ｃ.Ｉ.４２５９５:２)、Ｐｉｇ.Ｂｌｕｅ#２(Ｃ.Ｉ.４４０４５:２)、Ｐｉｇ.Ｂｌｕｅ#９(Ｃ.Ｉ.４２０２５:１)、Ｐｉｇ.Ｂｌｕｅ#１０(Ｃ.Ｉ.４４０４０:２)、Ｐｉｇ.Ｂｌｕｅ#１４(Ｃ.Ｉ.４２６００:１)、Ｐｉｇ.Ｂｌｕｅ#１８(Ｃ.Ｉ.４２７７０:１)、Ｐｉｇ.Ｂｌｕｅ#１９(Ｃ.Ｉ.４２７５０)、Ｐｉｇ.Ｂｌｕｅ#５６(Ｃ.Ｉ.４２８００)、Ｐｉｇ.Ｂｌｕｅ#６２(Ｃ.Ｉ.４４０８４)と、Ｃｕフタロシアニン系のＰｉｇ.Ｂｌｕｅ#１５(Ｃ.Ｉ.７４１６０)、Ｐｉｇ.Ｂｌｕｅ#１５:１(Ｃ.Ｉ.７４１６０)と、無金属フタロシアニン系のＰｉｇ.Ｂｌｕｅ#１６(Ｃ.Ｉ.７４１００)と、インダントロン系のＰｉｇ.Ｂｌｕｅ#６０(Ｃ.Ｉ.６９８００)、Ｐｉｇ.Ｂｌｕｅ#６４(Ｃ.Ｉ.６９８２５)と、インジゴ系のＰｉｇ.Ｂｌｕｅ#６６(Ｃ.Ｉ.７３０００)、Ｐｉｇ.Ｂｌｕｅ#６３(Ｃ.Ｉ.７３０１５:ｘ)等が使用できる。 
【００３５】
グリーン顔料としては、トリアリルカルボニウム系のＰｉｇ.Ｇｒｅｅｎ#１(Ｃ.Ｉ.４２０４０:１)、Ｐｉｇ.Ｇｒｅｅｎ#２(Ｃ.Ｉ.４２０４０:１)、Ｐｉｇ.Ｇｒｅｅｎ#４(Ｃ.Ｉ.４２０００:２)と、Ｃｕフタロシアニン系のＰｉｇ.Ｇｒｅｅｎ#７(Ｃ.Ｉ.７４２６０)、Ｐｉｇ.Ｇｒｅｅｎ#３６(Ｃ.Ｉ.７４２６５)と、金属複合体のＰｉｇ.Ｇｒｅｅｎ#８(Ｃ.Ｉ.１０００６)、Ｐｉｇ.Ｇｒｅｅｎ#１０(Ｃ.Ｉ.１２７７５)等が使用できる。 
【００３６】
イエロー顔料としては、モノアゾ系のＰｉｇ.Ｙｅｌｌｏｗ#１(Ｃ.Ｉ.１１６８０)、Ｐｉｇ.Ｙｅｌｌｏｗ#２(Ｃ.Ｉ.１１７３０)、Ｐｉｇ.Ｙｅｌｌｏｗ#３(Ｃ.Ｉ.１１７１０)、Ｐｉｇ.Ｙｅｌｌｏｗ#５(Ｃ.Ｉ.１１６６０)、Ｐｉｇ.Ｙｅｌｌｏｗ#６(Ｃ.Ｉ.１１６７０)、Ｐｉｇ.Ｙｅｌｌｏｗ#１０(Ｃ.Ｉ.１２７１０)、Ｐｉｇ.Ｙｅｌｌｏｗ#４９(Ｃ.Ｉ.１１７６５)、Ｐｉｇ.Ｙｅｌｌｏｗ#６５(Ｃ.Ｉ.１１７４０)、Ｐｉｇ.Ｙｅｌｌｏｗ#７３(Ｃ.Ｉ.１１７３８)、Ｐｉｇ.Ｙｅｌｌｏｗ#７４(Ｃ.Ｉ.１１７４１)、Ｐｉｇ.Ｙｅｌｌｏｗ#７５(Ｃ.Ｉ.１１７７０)、Ｐｉｇ.Ｙｅｌｌｏｗ#９７(Ｃ.Ｉ.１１７６７)、Ｐｉｇ.Ｙｅｌｌｏｗ#９８(Ｃ.Ｉ.１１７２７)、Ｐｉｇ.Ｙｅｌｌｏｗ#１１１(Ｃ.Ｉ.１１７４５)、Ｐｉｇ.Ｙｅｌｌｏｗ#１１６(Ｃ.Ｉ.１１７９０)、Ｐｉｇ.Ｙｅｌｌｏｗ#１６７(Ｃ.Ｉ.１１７３７)と、モノアゾ系金属複合体のＰｉｇ.Ｙｅｌｌｏｗ#６１(Ｃ.Ｉ.１３８８０)、Ｐｉｇ.Ｙｅｌｌｏｗ#６２:１(Ｃ.Ｉ.１３９４０:１)、Ｐｉｇ.Ｙｅｌｌｏｗ#１００(Ｃ.Ｉ.１９１４０:１)、Ｐｉｇ.Ｙｅｌｌｏｗ#１６８(Ｃ.Ｉ.１３９６０)、Ｐｉｇ.Ｙｅｌｌｏｗ#１６９(Ｃ.Ｉ.１３９５５)、Ｐｉｇ.Ｙｅｌｌｏｗ#１８３(Ｃ.Ｉ.１８７９２)と、ビスアセトアセトアリリド系のＰｉｇ.Ｙｅｌｌｏｗ#１６(Ｃ.Ｉ.２００４０)と、ジアリルアリリド系のＰｉｇ.Ｙｅｌｌｏｗ#１２(Ｃ.Ｉ.２１０９０)、Ｐｉｇ.Ｙｅｌｌｏｗ#１３(Ｃ.Ｉ.２１１００)、Ｐｉｇ.Ｙｅｌｌｏｗ#１４(Ｃ.Ｉ.２１０９５)、Ｐｉｇ.Ｙｅｌｌｏｗ#１７(Ｃ.Ｉ.２１１０５)、Ｐｉｇ.Ｙｅｌｌｏｗ#５５(Ｃ.Ｉ.２１０９６)、Ｐｉｇ.Ｙｅｌｌｏｗ#６３(Ｃ.Ｉ.２１０９１)、Ｐｉｇ.Ｙｅｌｌｏｗ#８１(Ｃ.Ｉ.２１１２７)、Ｐｉｇ.Ｙｅｌｌｏｗ#８３(Ｃ.Ｉ.２１１０８)、Ｐｉｇ.Ｙｅｌｌｏｗ#８７(Ｃ.Ｉ.２１１０７:１)、Ｐｉｇ.Ｙｅｌｌｏｗ#１１３(Ｃ.Ｉ.２１１２６)、Ｐｉｇ.Ｙｅｌｌｏｗ#１１４(Ｃ.Ｉ.２１０９２)、Ｐｉｇ.Ｙｅｌｌｏｗ#１２４(Ｃ.Ｉ.２１１０７)、Ｐｉｇ.Ｙｅｌｌｏｗ#１２６(Ｃ.Ｉ.２１１０１)、Ｐｉｇ.Ｙｅｌｌｏｗ#１２７(２１１０２)、Ｐｉｇ.Ｙｅｌｌｏｗ#１５２(Ｃ.Ｉ.２１１１１)、Ｐｉｇ.Ｙｅｌｌｏｗ#１７０(Ｃ.Ｉ.２１１０４)、Ｐｉｇ.Ｙｅｌｌｏｗ#１７１(Ｃ.Ｉ.２１１０６)、Ｐｉｇ.Ｙｅｌｌｏｗ#１７２(Ｃ.Ｉ.２１１０９)、Ｐｉｇ.Ｙｅｌｌｏｗ#１７４(Ｃ.Ｉ.２１０９８)と、フランバントロン系のＰｉｇ.Ｙｅｌｌｏｗ#２４(Ｃ.Ｉ.７０６００)と、ジアゾ系縮合物のＰｉｇ.Ｙｅｌｌｏｗ#９３(Ｃ.Ｉ.２０７１０)、Ｐｉｇ.Ｙｅｌｌｏｗ#９４(Ｃ.Ｉ.２００３８)、Ｐｉｇ.Ｙｅｌｌｏｗ#９５(Ｃ.Ｉ.２００３４)、Ｐｉｇ.Ｙｅｌｌｏｗ#１２８(Ｃ.Ｉ.２００３７)、Ｐｉｇ.Ｙｅｌｌｏｗ#１６６(Ｃ.Ｉ.２００３５)と、アントラキノン系のＰｉｇ.Ｙｅｌｌｏｗ#１２３(Ｃ.Ｉ.６５０４９)、Ｐｉｇ.Ｙｅｌｌｏｗ#１４７(Ｃ.Ｉ.６０６４５)と、アルダジン系のＰｉｇ.Ｙｅｌｌｏｗ#１０１(Ｃ.Ｉ.４８０５２)と、ナフタレンスルホン酸金属複合体 のＰｉｇ.Ｙｅｌｌｏｗ#１０４(Ｃ.Ｉ.１５９８５:１)と、アントラピリミジン系のＰｉｇ.Ｙｅｌｌｏｗ#１０８(Ｃ.Ｉ.６８４２０)と、イソインドリノン系のＰｉｇ.Ｙｅｌｌｏｗ#１０９(Ｃ.Ｉ.５６２８４)、Ｐｉｇ.Ｙｅｌｌｏｗ#１１０(Ｃ.Ｉ.５６２８０)、Ｐｉｇ.Ｙｅｌｌｏｗ#１３９(Ｃ.Ｉ.５６２９８)、Ｐｉｇ.Ｙｅｌｌｏｗ#１８５(Ｃ.Ｉ.５６２９０)と、ベンズイミダ��ロン系のＰｉｇ.Ｙｅｌｌｏｗ#１２３(Ｃ.Ｉ.１１７８３)、Ｐｉｇ.Ｙｅｌｌｏｗ#１５４(Ｃ.Ｉ.１３９８０)、Ｐｉｇ.Ｙｅｌｌｏｗ#１７５(Ｃ.Ｉ.１１７８４)、Ｐｉｇ.Ｙｅｌｌｏｗ#１８０(Ｃ.Ｉ.２１２９０)、Ｐｉｇ.Ｙｅｌｌｏｗ#１８１(Ｃ.Ｉ.１１７７７)と、キノフタロン系のＰｉｇ.Ｙｅｌｌｏｗ#１３８(Ｃ.Ｉ.５６３００)と、金属複合体のＰｉｇ.Ｙｅｌｌｏｗ#１１７(Ｃ.Ｉ.４８０４３)、Ｐｉｇ.Ｙｅｌｌｏｗ#１２９(Ｃ.Ｉ.４８０４２)、Ｐｉｇ.Ｙｅｌｌｏｗ#１５０(Ｃ.Ｉ.１２７６４)、Ｐｉｇ.Ｙｅｌｌｏｗ#１５３(Ｃ.Ｉ.４８５４５)、Ｐｉｇ.Ｙｅｌｌｏｗ#１７７(Ｃ.Ｉ.４８１２０)、Ｐｉｇ.Ｙｅｌｌｏｗ#１７９(Ｃ.Ｉ.４８１２５)等が使用できる。 
【００３７】
その他にオレンジ顔料としては、モノアゾ系のＰｉｇ.Ｏｒａｎｇｅ#１(Ｃ.Ｉ.１１７２５)、Ｐｉｇ.Ｏｒａｎｇｅ#６(Ｃ.Ｉ.１２７３０)と、ナフトール系のＰｉｇ.Ｏｒａｎｇｅ#２(Ｃ.Ｉ.１２０６０)、Ｐｉｇ.Ｏｒａｎｇｅ#５(Ｃ.Ｉ.１２０７５)、Ｐｉｇ.Ｏｒａｎｇｅ#２２(Ｃ.Ｉ.１２４７０)、Ｐｉｇ.Ｏｒａｎｇｅ#２４(Ｃ.Ｉ.１２３０５)、Ｐｉｇ.Ｏｒａｎｇｅ#３８(Ｃ.Ｉ.１２３６７)と、ナフトール金属複合体のＰｉｇ.Ｏｒａｎｇｅ#１７(Ｃ.Ｉ.１５５１０:１ Ｐｉｇ.Ｏｒａｎｇｅ#１７:１(１５５１０:２)、Ｐｉｇ.Ｏｒａｎｇｅ#４６(Ｃ.Ｉ.１５６０２)と、ジスアゾピラゾロン系のＰｉｇ.Ｏｒａｎｇｅ#１３(Ｃ.Ｉ.２１１１０)、Ｐｉｇ.Ｏｒａｎｇｅ#３４(Ｃ.Ｉ.２１１１５)と、ジアリルアリリド系のＰｉｇ.Ｏｒａｎｇｅ#１５(Ｃ.Ｉ.２１１３０)、Ｐｉｇ.Ｏｒａｎｇｅ#１６(Ｃ.Ｉ.２１１６０)と、ナフタレンスルホン酸金属複合体のＰｉｇ.Ｏｒａｎｇｅ#１９(Ｃ.Ｉ.１５９９０)と、ジスアゾ系縮合物のＰｉｇ.Ｏｒａｎｇｅ#３１(Ｃ.Ｉ.２００５０)と、ベンズイミダゾロン系のＰｉｇ.Ｏｒａｎｇｅ#３６(Ｃ.Ｉ.１１７８０)、Ｐｉｇ.Ｏｒａｎｇｅ#６０(Ｃ.Ｉ.１１７８２)と、ピランスロン系のＰｉｇ.Ｏｒａｎｇｅ#４０(Ｃ.Ｉ.５９７００)と、ペリノン系のＰｉｇ.Ｏｒａｎｇｅ#４３(Ｃ.Ｉ.７１１０５)と、キナクリドン系のＰｉｇ.Ｏｒａｎｇｅ#４８(Ｃ.Ｉ.７３９００)と、イソインドリン系のＰｉｇ.Ｏｒａｎｇｅ#６１(Ｃ.Ｉ.１１２６５)、Ｐｉｇ.Ｏｒａｎｇｅ#６６(Ｃ.Ｉ.４８２１０)またはＰｉｇ.Ｏｒａｎｇｅ#６９(Ｃ.Ｉ.５６２９２)等が使用できる。 
【００３８】
また、黒色顔料としては、カーボンブラックと２以上の他の着色顔料を混合して用いることができる。前記カーボンブラックとしては、東海カーボン(株)製のＳＥＡＳＴ(シースト) ５ＨＩＩＳＡＦ-ＨＳ、ＳＥＡＳＴ ＫＨ、ＳＥＡＳＴ ３ＨＨＡＦ-ＨＳ、ＳＥＡＳＴ ＮＨ、ＳＥＡＳＴ ３Ｍ、ＳＥＡＳＴ ３００ＨＡＦ-ＬＳ、ＳＥＡＳＴ １１６ＨＭＭＡＦ-ＨＳ、ＳＥＡＳＴ １１６ＭＡＦ、ＳＥＡＳＴ ＦＭＦＥＦ-ＨＳ、ＳＥＡＳＴ ＳＯＦＥＦ、ＳＥＡＳＴ ＶＧＰＦ、ＳＥＡＳＴ ＳＶＨＳＲＦ-ＨＳおよびＳＥＡＳＴ ＳＳＲＦと、三菱化学(株)製のダイヤグラムブラックＩＩ、ダイヤグラムブラック Ｎ３３９、ダイヤグラムブラック ＳＨ、ダイヤグラムブラック Ｈ、ダイヤグラム ＬＨ、ダイヤグラム ＨＡ、ダイヤグラム ＳＦ、ダイヤグラム Ｎ５５０Ｍ、ダイヤグラム Ｍ、ダイヤグラム Ｅ、ダイヤグラム Ｇ、ダイヤグラム Ｒ、ダイヤグラム Ｎ７６０Ｍ、ダイヤグラム ＬＲ、#２７００、#２６００、#２４００、#２３５０、#２３００、#２２００、#１０００、#９８０、#９００、ＭＣＦ８８、#５２、#５０、#４７、#４５、#４５Ｌ、#２５、#ＣＦ９、#９５、#３０３０、#３０５０、ＭＡ７、ＭＡ７７、ＭＡ８、ＭＡ１１、ＯＩＬ７Ｂ、ＯＩＬ９Ｂ、ＯＩＬ１１Ｂ、ＯＩＬ３０ＢおよびＯＩＬ３１Ｂと、Ｄｅｇｕｓｓａ(株)製のＰＲＩＮＴＥＸ-Ｕ、ＰＲＩＮＴＥＸ-Ｖ、ＰＲＩＮＴＥＸ-１４０Ｕ、ＰＲＩＮＴＥＸ-１４０Ｖ、ＰＲＩＮＴＥＸ-９５、ＰＲＩＮＴＥＸ-８５、ＰＲＩＮＴＥＸ-７５、ＰＲＩＮＴＥＸ-５５、ＰＲＩＮＴＥＸ-４５、ＰＲＩＮＴＥＸ-３００、ＰＲＩＮＴＥＸ-３５、ＰＲＩＮＴＥＸ-２５、ＰＲＩＮＴＥＸ-２００、ＰＲＩＮＴＥＸ-４０、ＰＲＩＮＴＥＸ-３０、ＰＲＩＮＴＥＸ-３、ＰＲＩＮＴＥＸ-Ａ、ＳＰＥＣＩＡＬ ＢＬＡＣＫ-５５０、ＳＰＥＣＩＡＬ ＢＬＡＣＫ-３５０、ＳＰＥＣＩＡＬ ＢＬＡＣＫ-２５０、ＳＰＥＣＩＡＬ ＢＬＡＣＫ-１００、およびＬＡＭＰ ＢＬＡＣＫ-１０１と、コロンビアカーボン(株)製のＲＡＶＥＮ-１１００ＵＬＴＲＡ、ＲＡＶＥＮ-１０８０ＵＬＴＲＡ、ＲＡＶＥＮ-１０６０ＵＬＴＲＡ、ＲＡＶＥＮ-１０４０、ＲＡＶＥＮ-１０３５、ＲＡＶＥＮ-１０２０、ＲＡＶＥＮ-１０００、ＲＡＶＥＮ-８９０Ｈ、ＲＡＶＥＮ-８９０、ＲＡＶＥＮ-８８０ＵＬＴＲＡ、ＲＡＶＥＮ-８６０ＵＬＴＲＡ、ＲＡＶＥＮ-８５０、ＲＡＶＥＮ-８２０、ＲＡＶＥＮ-７９０ＵＬＴＲＡ、ＲＡＶＥＮ-７８０ＵＬＴＲＡ、ＲＡＶＥＮ-７６０ＵＬＴＲＡ、ＲＡＶＥＮ-５２０、ＲＡＶＥＮ-５００、ＲＡＶＥＮ-４６０、ＲＡＶＥＮ-４５０、ＲＡＶＥＮ-４３０ＵＬＴＲＡ、ＲＡＶＥＮ-４２０、ＲＡＶＥＮ-４１０、ＲＡＶＥＮ-２５００ＵＬＴＲＡ、ＲＡＶＥＮ-２０００、ＲＡＶＥＮ-１５００、ＲＡＶＥＮ-１２５５、ＲＡＶＥＮ-１２５０、ＲＡＶＥＮ-１２００、ＲＡＶＥＮ-１１９０ＵＬＴＲＡ、ＲＡＶＥＮ-１１７０等が使用できる。
【００３９】
前記カーボンブラックと混合して使用可能な着色剤としては、カルミン６Ｂ(Ｃ.Ｉ.１２４９０)、フタロシアニングリーン(Ｃ.Ｉ. ７４２６０)、フタロシアニンブルー(Ｃ.Ｉ. ７４１６０)、三菱カーボンブラックＭＡ１００、ペリレンブラック(ＢＡＳＦ Ｋ００８４.Ｋ００８６)、シアニンブラック、リノールイエロー(Ｃ.Ｉ.２１０９０)、リノールイエローＧＲＯ(Ｃ.Ｉ. ２１０９０)、ベンジジンイエロー４Ｔ-５６４Ｄ 、三菱カーボンブラックＭＡ-４０、ビクトリアピュアブルー(Ｃ.Ｉ.４２５９５)、Ｃ.Ｉ. ＰＩＧＭＥＮＴ ＲＥＤ９７、１２２、１４９、１６８、１７７、１８０、１９２、２１５、Ｃ.Ｉ. ＰＩＧＭＥＮＴ ＧＲＥＥＮ ７、３６、Ｃ.Ｉ. ＰＩＧＭＥＮＴ １５:１、１５:４、１５:６、２２、６０、６４、Ｃ.Ｉ. ＰＩＧＭＥＮＴ ８３、１３９またはＣ.Ｉ. ＰＩＧＭＥＮＴ ＶＩＯＬＥＴ ２３等があり、その他に白色顔料または蛍光顔料などを使用することもできる。また、前記着色剤は、単独または２種以上を混合して黒色になるようにして使用することもできる。
【００４０】
前記のような着色剤は、要求されるカラーとカラー特性および膜特性に応じて全ロールプリンティング用インク組成物に対し２〜１５重量％で含まれることが望ましい。 
【００４１】
本発明のロールプリンティング用インクに用いられるバインダー樹脂としては、エチレン性不飽和基を有するアクリル系共重合体を使用できるが、これに限定されるのではない。 
【００４２】
本発明に用いられるエチレン性不飽和基を有するアクリル系共重合体は、酸基を含むモノマーと前記酸基を含むモノマーと共重合が可能なモノマーの共重合体樹脂に、エチレン性不飽和基を導入するための反応性単量体を反応させて製造することができる。 
【００４３】
前記酸基を含むモノマーは、(メタ)アクリル酸、クロトン酸、イタコン酸、マレイン酸、フマリン酸、モノメチルマレイン酸、イソプレンスルホン酸、およびスチレンスルホン酸からなる群より選択される１種であることが望ましい。
【００４４】
前記酸基を含むモノマーと共重合が可能なモノマーは、スチレン、クロロスチレン、α-メチルスチレン、ビニルトルエン、メチル(メタ)アクリレート、エチル(メタ)アクリレート、ブチル(メタ)アクリレート、ベンジル(メタ)アクリレート、ジメチルアミノエチル(メタ)アクリレート、イソブチル(メタ)アクリレート、ｔ-ブチル(メタ)アクリレート、シクロヘキシル(メタ)アクリレート、イソボルニル(メタ)アクリレート、２-フェノキシエチル(メタ)アクリレート、テトラヒドロフルフリル(メタ)アクリレート、ヒドロキシエチル(メタ)アクリレート、２-ヒドロキシプロピル(メタ)アクリレート、２-ヒドロキシ-３-クロロプロピル(メタ)アクリレート、４-ヒドロキシブチル(メタ)アクリレート、アシルオクチルオキシ-２-ヒドロキシプロピル(メタ)アクリレート、エチルヘキシルアクリレート、２-メトキシエチル(メタ)アクリレート、３-メトキシブチル(メタ)アクリレート、エトキシジエチレングリコール(メタ)アクリレート、メトキシトリエチレングリコール(メタ)アクリレート、メトキシトリプロピレングリコール(メタ)アクリレート、メトキシポリエチレングリコール(メタ)アクリレート、フェノキシジエチレングリコール(メタ)アクリレート、ｐ-ノニルフェノキシポリエチレングリコール(メタ)アクリレート、ｐ-ノニルフェノキシポリプロピレングリコール(メタ)アクリレート、テトラフルオロプロピル(メタ)アクリレート、１,１,１,３,３,３-ヘキサフルオロイソプロピル(メタ)アクリレート、オクタフルオロペンチル(メタ)アクリレート、ヘプタデカフルオロデシル(メタ)アクリレート、トリブロモフェニル(メタ)アクリレート、β-(メタ)アシロールオキシエチルハイドロジェンサクシネート、メチルα-ヒドロキシメチルアクリレート、エチルα-ヒドロキシメチルアクリレート、プロピルα-ヒドロキシメチルアクリレートおよびブチルα-ヒドロキシメチルアクリレートからなる群より選択される１種以上であることが望ましい。
【００４５】
また、前記エチレン性不飽和基を導入するための反応性単量体としては、グリシジル(メタ)アクリレート、ビニルベンジルグリシジルエーテル、ビニルグリシジルエーテル、アリルグリシジルエーテル、４-メチル-４,５-エポキシペンテン、γ-グリシドキシプロピルトリメトキシシラン、γ-グリシドキシプロピルメチルジエトキシシラン、γ-グリシドキシプロピルトリエトキシシラン、およびノボルニル誘導体からなる群より選択される１種以上であることが望ましい。
【００４６】
前記本発明のバインダー樹脂のエチレン性不飽和基を有するアクリル系共重合体の酸価は０〜２００ＫＯＨｍｇ/ｇの範囲が望ましい。ロールプリンティングにおいて用いられる熱硬化型インク組成物では、フォトリソグラフィーで用いられるフォトレジストとは異なり、アルカリ現象工程を必要としないため、酸価がなくても構わなく、樹脂の酸価が２００ＫＯＨｍｇ/ｇを超える場合には、エチレン性不飽和基の含有量が少なくなり、架橋反応による硬化度が低下するという欠点がある。また、前記エチレン性不飽和基を有するポリエステル系樹脂の重量平均分子量は１,０００〜２００,０００の範囲が望ましく、３,０００〜３０,０００の範囲がより望ましい。
【００４７】
前記ロールプリンティング用インク組成物の構成成分中、前記バインダー樹脂は全インク組成物に対し１〜２０重量％で含まれることが、カラーフィルタパターンに要求される基本的な耐熱性および耐化学性などの物性と、組成物の粘度とコーティング時における膜の均一性(ｎｍｉｆｏｒｍｉｔｙ)の維持、およびカラー特性などの面で望ましい。
【００４８】
また、本発明のインク組成物のエチレン性不飽和二重結合を有する多官能性モノマーは、分子中に少なくとも１つ以上の付加重合が可能な不飽和基を有する沸騰点１００℃以上の化合物またはカプロラクトンを導入した官能性モノマーを用いることができる。
【００４９】
前記分子中に少なくとも１つ以上の付加重合が可能な不飽和基を有する沸騰点１００℃以上の化合物としては、ポリエチレングリコールモノ(メタ)アクリレート、ポリプロピレングリコールモノ(メタ)アクリレート、またはフェノキシエチル(メタ)アクリレートなどの単官能性モノマーと、ポリエチレングリコール(メタ)アクリレート、ポリプロピレングリコール(メタ)アクリレート、トリメチロールエタントリアクリレート、トリメチロールプロパントリアクリレート、ネオペンチルグリコール(メタ)アクリレート、ペンタエリトリトールテトラアクリレート、ペンタエリトリトールトリアクリレート、ジペンタエリトリトールペンタアクリレート、またはジペンタエリトリトールヘキサアクリレートなどの多官能性モノマーなどがあり、また、前記カプロラクトンを導入した多官能性モノマーとしては、ジペンタエリトリトールに導入したＫＡＹＡＲＡＤ ＤＰＣＡ-２０、３０、６０、１２０、テトラヒドロフリルアクリレートに導入したＫＡＹＡＲＡＤ ＴＣ-１１０Ｓ、またはネオペンチルグリコールヒドロキシピバレートに導入したＫＡＹＡＲＡＤ ＨＸ-２２０、ＫＡＹＡＲＡＤ ＨＫ-６２０等がある。
【００５０】
その他に使用可能な多官能性モノマーとしては、ビスフェノールＡ誘導体のエポキシアクリレート、ノボラック-エポキシアクリレート、ウレタン系の多官能性アクリレートがあり、ウレタン系の多官能性アクリレートとしてはＵ-３２４Ａ、Ｕ１５ＨＡまたはＵ-４ＨＡなどがある。前記エチレン性不飽和二重結合を有する多官能性モノマーは単独または２種以上を混合して使用することもできる。
【００５１】
前記エチレン性不飽和二重結合を有する多官能性モノマーは、全インク組成物に対し１〜３０重量％で含まれることが、コーティングフィルムの強度、インク樹脂層のフィルムの強度などの面で望ましい。 
【００５２】
前記ロールプリンティング用インク組成物に用いられる開始剤としては、熱重合開始剤のアゾ系化合物としてＷａｋｏ Ｐｕｒｅ ｃｈｅｍｉｃａｌ Ｉｎｄｕｓｔｒｉｓ. Ｌｔｄ.製のアゾニトリル系のＶ-６０、Ｖ-６５、Ｖ-５９、Ｖ-７０、Ｖ-４０と、アゾエステル系のＶ-６０１、アゾアミド系のＶＡ-０８６、ＶＡ-０８５、ＶＡ-０８０、Ｖａｍ-１１０、Ｖａｍ-１１１、ＶＦ-０９６、アゾアミジン系のＶ-５０、ＶＡ-０４４、ＶＡ-０４６Ｂ、Ａａｍ-０２７、ＶＡ-０６０、ＶＡ-０５７、ＶＡ-０６１、マクロアゾ系開始剤のＶＰＳ-０５０１、ＶＰＳ-１００１、ＶＰＥ-０２０１、ＶＰＥ-０４０１、ＶＰＥ-０６０１、ＶＰＴＧ-０３０１等があり、これらに限定されるのではない。
【００５３】
前記熱硬化開始剤は、全ロールプリンティング用インク組成物に対し０.１〜５.０重量％で含まれることが望ましい。 
【００５４】
また、本発明のロールプリンティング用インク組成物は、前記のような成分以外にも、必要に応じて界面活性剤、硬化促進剤、熱重合抑制剤、可塑剤、接着促進剤、充填剤など１種以上の添加剤をさらに含むことができ、その含有量も通常の水準であれば充分である。 
【００５５】
前記ロールプリンティング用インクに用いられる界面活性剤は、シリコン系界面活性剤またはフッ素系界面活性剤がある。具体的に、シリコン系界面活性剤としては、ＢＹＫ-Ｃｈｅｍｉｅ社製のＢＹＫ-０７７、ＢＹＫ-０８５、ＢＹＫ-３００、ＢＹＫ-３０１、ＢＹＫ-３０２、ＢＹＫ-３０６、ＢＹＫ-３０７、ＢＹＫ-３１０、ＢＹＫ-３２０、ＢＹＫ-３２２、ＢＹＫ-３２３、ＢＹＫ-３２５、ＢＹＫ-３３０、ＢＹＫ-３３１、ＢＹＫ-３３３、ＢＹＫ-３３５、ＢＹＫ-３４１ｖ３４４、ＢＹＫ-３４５ｖ３４６、ＢＹＫ-３４８、ＢＹＫ-３５４、ＢＹＫ-３５５、ＢＹＫ-３５６、ＢＹＫ-３５８、ＢＹＫ-３６１、ＢＹＫ-３７０、ＢＹＫ-３７１、ＢＹＫ-３７５、ＢＹＫ-３８０またはＢＹＫ-３９０等が挙げられる。また、フッ素系界面活性剤としては、ＤＩＣ(ＤａｉＮｉｐｐｏｎ Ｉｎｋ ＆ Ｃｈｅｍｉｃａｌｓ)社製のＦ-１１４、Ｆ-１７７、Ｆ-４１０、Ｆ-４１１、Ｆ-４５０、Ｆ-４９３、Ｆ-４９４、Ｆ-４４３、Ｆ-４４４、Ｆ-４４５、Ｆ-４４６、Ｆ-４７０、Ｆ-４７１、Ｆ-４７２ＳＦ、Ｆ-４７４、Ｆ-４７５、Ｆ-４７７、Ｆ-４７８、Ｆ-４７９、Ｆ-４８０ＳＦ、Ｆ-４８２、Ｆ-４８３、Ｆ-４８４、Ｆ-４８６、Ｆ-４８７、Ｆ-１７２Ｄ、ＭＣＦ-３５０ＳＦ、ＴＦ-１０２５ＳＦ、ＴＦ-１１１７ＳＦ、ＴＦ-１０２６ＳＦ、ＴＦ-１１２８、ＴＦ-１１２７、ＴＦ-１１２９、ＴＦ-１１２６、ＴＦ-１１３０、ＴＦ-１１１６ＳＦ、ＴＦ-１１３１、ＴＦ-１１３２、ＴＦ-１０２７ＳＦ、ＴＦ-１４４１またはＴＦ-１４４２等が挙げられ、これらに限定されるのではない。
【００５６】
一方、本発明は、前記のようなロールプリンティング用インク組成物から製造された硬化物を提供することにも特徴があり、このような硬化物は赤(Ｒ)、緑(Ｇ)、青(Ｂ)の着色パターンまたはブラックマトリックスパターンを含むカラーフィルタである。 
【００５７】
また、本発明は、前記着色のパターンを含むカラーフィルタ、またはブラックマトリックスパターンを含むカラーフィルタから形成されたディスプレイ装置を提供することにも特徴がある。 
【００５８】
(実施の形態)
以下、実施例によって本発明をより詳しく説明する。但し、本発明は、これらの実施例により限定されるものではない。 
【００５９】
(実施例１)
ロールプリンティング用ブルーインクは、全体１００重量部に対して着色剤としてピグメントブルー#１５:６ ３.７６重量部、ピグメントバイオレット#２３ ０.９４重量部、樹脂バインダーとしてベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)６.２４重量部、官能性モノマーとしてジペンタエリトリトールヘキサアクリレート９.４重量部、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.５重量部、添加剤として分散剤のポリエステル系分散剤１.６１６重量部、３-メタクリルオキシプロピルトリメトキシシラン０.１重量部、界面活性剤としてＦ-４７５(ＤａｉＮｉｐｐｏｎ Ｉｎｋ ＆ Ｃｈｅｍｉｃａｌｓ)０.１重量部とＦ-４８７(ＤａｉＮｉｐｐｏｎ Ｉｎｋ ＆ Ｃｈｅｍｉｃａｌｓ)０.２重量部、溶媒としてプロピレングリコールモノメチルエーテルアセテート３７.０１４重量部、メトキシプロパノール２４.１６９重量部、およびアセトン１５.９６１重量部を混合し、前記混合物を５時間撹はんしてプリンティング用インク組成物を製造した。
【００６０】
(実施例２)
前記実施例１で溶媒として使用したメトキシプロパノールの代わりに、エトキシプロパノールを２４.１６９重量部を使用し、その他の成分は実施例１と同様にして、ロールプリンティング用ブルーインク組成物を製造した。
【００６１】
(実施例３)
ロールプリンティング用熱硬化型レッドインクは、全体１００重量部に対して、着色剤としてピグメントレッド#２５４ ３.７６重量部、ピグメントレッド#１７７ １.７３１重量部、ピグメントイエロー#１５０ １.２１２重量部、樹脂バインダーとしてベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)４.１７７重量部、官能性モノマーとしてジペンタエリトリトールヘキサアクリレート３.３３７重量部、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.７重量部、添加剤として分散剤のポリエステル系分散剤２.６９２重量部、３-メタクリルオキシプロピルトリメトキシシラン０.１４６重量部、界面活性剤としてＦ-４７５(ＤａｉＮｉｐｐｏｎ Ｉｎｋ ＆ Ｃｈｅｍｉｃａｌｓ)０.１５重量部とＦ-４８７(ＤａｉＮｉｐｐｏｎ Ｉｎｋ ＆ Ｃｈｅｍｉｃａｌｓ)０.１５重量部、溶媒としてプロピレングリコールモノメチルエーテルアセテート５６.１８４重量部、およびメトキシプロパノール２５.４７９重量部を混合し、前記混合物を５時間撹はんしてプリンティング用インク組成物を製造した。
【００６２】
(実施例４)
前記実施例３で溶媒として使用したメトキシプロパノール２５.４７９重量部の代わりに、メトキシプロパノール１０.０重量部とエトキシプロパノールを１５.４７９重量部を使用し、その他の成分は実施例３と同様にして、ロールプリンティング用レッドインク組成物を製造した。
【００６３】
(比較例１)
前記実施例１で溶媒として使用したメトキシプロパノールとアセトンの代わりに、メチルエチルケトン３２.１６９重量部とエチルアセテート７.９６１重量部を使用し、その他の成分は実施例１と同様にして、ロールプリンティング用ブルーインク組成物を製造した。
【００６４】
(比較例２)
前記実施例１で溶媒として使用したメトキシプロパノールとアセトンの代わりに、ジプロピレングリコールモノメチルエーテル２０.２重量部と３-メトキシブチルアセテート１９.９３重量部を使用し、その他の成分は実施例１と同様にして、ロールプリンティング用ブルーインク組成物を製造した。 
【００６５】
(比較例３)
前記実施例３で溶媒として使用したメトキシプロパノールの代わりに、メチルエチルケトン２０.２重量部とエチルアセテート５.２７９重量部を使用し、その他の成分は実施例３と同様にして、ロールプリンティング用レッドインク組成物を製造した。 
【００６６】
(比較例４)
前記実施例３で溶媒として使用したメトキシプロパノールの代わりに、ジプロピレングリコールモノメチルエーテル１５.２重量部と３-メトキシブチルアセテート１０.２７９重量部を使用し、その他の成分は実施例３と同様にして、ロールプリンティング用レッドインク組成物を製造した。
【００６７】
前記実施例および比較例により製造されたロールプリンティング用インク組成物の物性を次のように測定し、その結果を次の表２に示す。 
【００６８】
インクに含まれた溶媒の平均吸収速度と揮発速度は、前記の数式１と数式２で明示した方法で測定された各溶媒に対する吸収速度と揮発速度を用いて下記数式３と数式４によって得た。 
【数３】
0005382734.tif 000005
【数４】
0005382734.tif 000006
【００６９】
数式３と４中で、Ｖｉ、Ａｉはインクに含まれた溶媒ｉの揮発速度と吸収速度であり、ｆｉはインクに含まれた溶媒ｉの全体溶媒に対する重量分率である。 
【００７０】
- ブランケットコーティング性：インクをコーターからブランケットのＰＤＭＳ層上にコーティングする時、コーティングされる全領域にわたって、コーティング膜の端部での液乾きやピンホール(ｐｉｎ-ｈｏｌｅ)の発生が全くない状態をコーティング性が良好な状態と定義し、僅かな液乾きやピンホールが発生すればコーティング性が不良であると定義する。 
【００７１】
- 待機時間：コーターからブランケットのＰＤＭＳ上にインクをコーティングした後、コーティングされた全領域にわたって、クリシェから望まないパターンを全て剥離し、基板に所望のパターンを全て転写するためにはコーティングされたインクの溶媒が揮発して適正な水準まで乾燥されなければならないが、この時、インクをブランケットにコーティングした瞬間からパターン全体を転写するために適正な水準までコーティングされたインクの乾燥に必要な時間を待機時間と定義する。通常、待機時間が７０秒以内であると良好であると判断した。もし、適正待機時間以前にコーティングされたインクからパターンを転写しようとすると、インクがまだ乾燥されていないことからパターンが完全に転写することができなく、適正待機時間よりも長く乾燥させると、インクが完全に固まって全くパターンの転写が行われない。 
【００７２】
- パターンの転写性：コーターからブランケットのＰＤＭＳ上にインクをコーティングした後、適正待機時間の間にインクを乾燥させてからクリシェにより望まないパターンを先に剥離し、ブランケットに残っている所望のパターンを基板に転写するが、この時、コーティングされた全領域にわたって、所望のパターン全体を基板に完全に転写する場合をパターンの転写性が良好であると定義する。 
【００７３】
- ブランケットの膨潤：ブランケットにコーティングされたインクから基板にパターンを完全に転写した後に、インクの溶媒によって膨潤されたブランケットの表面および厚さ変化程度を目視で観察する。 
【表２】
0005382734.tif 000007
【００７４】
前記表２の結果から確認できるように、実施例１〜４のように平均吸収速度が３.５ｍｇ/ｃｍ２ｍｉｎより小さく、平均揮発速度が０.０９ｍｇ/ｃｍ２ｍｉｎより大きい場合には、待機時間７０秒以内に良好なパターンの転写性を得ることができ、ブランケットの場合にも膨潤程度が非常に弱いことが観察された。
【００７５】
しかし、比較例１と３では、平均揮発速度がそれぞれ約０.７２ｍｇ/ｃｍ２ｍｉｎおよび２.７５ｍｇ/ｃｍ２ｍｉｎと非常に高く、待機時間は３０秒および１０秒と短いものの、平均吸収速度がそれぞれ５.８３ｍｇ/ｃｍ２ｍｉｎおよび４.８８ｍｇ/ｃｍ２ｍｉｎと非常に高いためブランケットの膨潤が大きくなる。その反面、比較例２と４では、平均吸収速度が２.５５ｍｇ/ｃｍ２ｍｉｎおよび２.９６ｍｇ/ｃｍ２ｍｉｎと比較的低くてブランケットの膨潤程度は弱いが、平均揮発速度が０.０５６ｍｇ/ｃｍ２ｍｉｎおよび０.０７４ｍｇ/ｃｍ２ｍｉｎと低く、待機時間がそれぞれ３００秒と２４０秒以上に長くなる。
【００７６】
したがって、インクのコーティング後良好なパターンの転写性を得るための待機時間を短くするためには、インクの平均揮発速度は０.０９ｍｇ/ｃｍ２ｍｉｎ以上であり、パターンの転写後ブランケットの膨潤を最小化するためには、インクの平均吸収速度は３.５ｍｇ/ｃｍ２ｍｉｎよりも小さくなければならない。
（項目１）
ロールプリンティング用インク組成物において、
次の数式１によって計算された揮発速度(Ｖｔ)が０.０９ｍｇ/ｃｍ２ｍｉｎ以上であり、次の数式２によって計算されたブランケットによる吸収速度(Ｓｔ)が３.５ｍｇ/ｃｍ２ｍｉｎより小さい溶媒を含むことを特徴とするロールプリンティング用インク組成物。
＜数１＞
0005382734.tif 000008
数式中、Ｗｔは溶媒の減少重量(ｍｇ)であり、Ａはｇｌａｓｓ ｄｉｓｈの面積であり、ｔは溶媒の大気中放置時間(ｍｉｎ)であり、
＜数２＞
0005382734.tif 000009
式中、Ｗｏ、Ｗｔは、ＰＤＭＳゴム層の最初の重さと、時間(ｔ)中溶媒に浸漬した後に測定されたＰＤＭＳゴム層の重さであり、Ａｏは初期ＰＤＭＳゴム層の表面積であり、ｔは溶媒へのＰＤＭＳゴム層の浸漬時間である。
（項目２）
上記溶媒は、プロピレングリコールモノメチルエーテルアセテート、アセトン、１-メトキシ-２-プロパノール、１-エトキシ-２-プロパノール、シクロヘキサノン、および炭酸ジメチルからなる群より選択される１種以上であることを特徴とする項目１に記載のロールプリンティング用インク組成物。
（項目３）
上記数式１によって計算された揮発速度が０.０９ｍｇ/ｃｍ２ｍｉｎより小さい溶媒を選択的に全溶媒に対し３０重量％以内の範囲で含むことを特徴とする項目１に記載のロールプリンティング用インク組成物。
（項目４）
上記数式２によって計算されたブランケットによる吸収速度が３.５ｍｇ/ｃｍ２ｍｉｎより大きい溶媒を選択的に全溶媒に対し３０重量％以内の範囲で含むことを特徴とする項目１に記載のロールプリンティング用インク組成物。
（項目５）
上記溶媒は、全インク組成物に対し５０〜９０重量％で含むことを特徴とする項目１に記載のロールプリンティング用インク組成物。
（項目６）
上記組成物は、着色剤、バインダー樹脂、エチレン性不飽和結合を有する多官能性モノマー、開始剤、および添加剤からなる群より選択される１種以上を含むことを特徴とする項目１に記載のロールプリンティング用インク組成物。
（項目７）
上記バインダー樹脂は、酸基を含むモノマーと上記酸基を含むモノマーと共重合が可能なモノマーとの共重合体樹脂に、エチレン性不飽和基を導入するための反応性単量体を反応させたエチレン性不飽和基を有するアクリル系共重合体であることを特徴とする項目６に記載のロールプリンティング用インク組成物。
（項目８）
上記バインダー樹脂は、酸価が０〜２００ＫＯＨｍｇ/ｇであり、重量平均分子量が１,０００〜２００,０００であることを特徴とする項目６に記載のロールプリンティング用インク組成物。
（項目９）
上記エチレン性不飽和結合を有する多官能性モノマーは、分子中に少なくとも１つ以上の付加重合が可能な不飽和基を有する沸騰点１００℃以上の化合物、またはカプロラクトンを導入した官能性モノマーから選択されることを特徴とする項目６に記載のロールプリンティング用インク組成物。
（項目１０）
上記開始剤は熱硬化性アゾ系開始剤であることを特徴とする項目６に記載のロールプリンティング用インク組成物。
（項目１１）
上記組成物は、着色剤２〜１５重量％、バインダー樹脂１〜２０重量％、多官能性モノマー１〜３０重量％、開始剤０.１〜５重量％、および残量の添加剤を含むことを特徴とする項目６に記載のロールプリンティング用インク組成物。
（項目１２）
項目１〜１１のいずれか１項に記載のロールプリンティング用インク組成物から形成された着色インク。
（項目１３）
項目１〜１１のいずれか１項に記載のロールプリンティング用インク組成物から形成されたブラックマトリックス。
（項目１４）
項目１２に記載の着色インクを含むカラーフィルタ。
（項目１５）
項目１３項に記載のブラックマトリックスを含むカラーフィルタ。
（項目１６）
項目１４に記載のカラーフィルタを含むディスプレイ装置。
（項目１７）
項目１５に記載のカラーフィルタを含むディスプレイ装置。